(57)【要約】【課題】ガス拡散部材におけるガス透気性が向上する燃料電池用ガス拡散部材の製造方法を提供する。【解決手段】耐食性をもつ導電体を基材とする多孔質のシート本体の内部に、流動性をもつ造孔剤を保持したシートを形成するシート形成工程と、シート形成工程を経たシートを加熱し、シートの内部に含浸されている流動性をもつ造孔剤を蒸散させる造孔工程とを含む。流動性をもつ造孔剤としては、ポリビニルアルコール等の高分子材料を主要成分とするものを採用することができる。【選択図】  図１
2005216511.tif 000002
【特許請求の範囲】
【請求項１】
耐食性をもつ導電体を基材とするシート本体の内部に、流動性をもつ造孔剤を保持したシートを形成するシート形成工程と、
前記シート形成工程を経た前記シートを加熱して前記シートの内部に保持されている前記造孔剤を前記シートの外方に蒸散させて細孔を形成する造孔工程とを含むことを特徴とする燃料電池用ガス拡散部材の製造方法。
【請求項２】
耐食性をもつ導電体を基材とするシート本体の内部に、高分子材料を主要成分とする流動性をもつ造孔剤を保持したシートを形成するシート形成工程と、
前記シート形成工程を経た前記シートを加熱して前記シートの内部の高分子材料を前記シートの外方に蒸散させて細孔を形成する造孔工程とを含むことを特徴とする燃料電池用ガス拡散部材の製造方法。
【請求項３】
耐食性をもつ導電体を基材とするシート本体の内部に、流動性をもつ造孔剤を保持したシートを形成するシート形成工程と、
前記シート形成工程を経たシートの表出面に、導電材料を含む導電層を配置する配置工程と、
前記配置工程を経た前記シートを加熱し、前記シートの内部に保持されている前記造孔剤を前記シートの外方に蒸散させて細孔を形成する造孔工程とを含むことを特徴とする燃料電池用ガス拡散部材の製造方法。
【請求項４】
請求項２において、前記高分子材料は水溶性高分子材料であることを特徴とする燃料電池用ガス拡散部材の製造方法。
【請求項５】
請求項２または請求項４において、前記高分子材料は、ポリビニルアルコール、ポリビニルピロリドン、ポリビニルメチルエーテル、ポリエチレンオキサイド、ポリエチレングリコール、ポリアクリルアミド、セルロース、デンプン、ゼラチン、ワックスから選ばれる少なくとも１種であることを特徴とする燃料電池用ガス拡散部材の製造方法。
【請求項６】
請求項１〜請求項５のうちのいずれか一項において、前記シート形成工程は、前記流動性をもつ造孔剤と、前記耐食性をもつ導電体を基材とする１次シートとを用い、前記流動性をもつ造孔剤を前記１次シートの内部に含浸させることにより実施されることを特徴とする燃料電池用ガス拡散部材の製造方法。
【請求項７】
請求項６において、前記シート形成工程では、前記１次シートの表出面に過剰に付着した前記流動性をもつ造孔剤を、除去要素により取り除く操作を行うことを特徴とする燃料電池用ガス拡散部材の製造方法。
【請求項８】
請求項１〜請求項７のうちのいずれか一項で形成した燃料電池用ガス拡散部材を有する燃料電池。
【発明の詳細な説明】
【技術分野】
【０００１】
本発明は燃料電池用ガス拡散部材の製造方法に関する。
【背景技術】
【０００２】
従来、電極と電解質膜とを接合した接合体の製造方法として、亜鉛，アルミニウム，クロム等の金属あるいはこれらの金属塩の固体状の粉末と、触媒を外表面に担持したカーボンとを混合してシート状のガス拡散電極を形成し、その後、そのシート状のガス拡散電極とシート状の高分子電解質膜とをホットプレスにより互いに接合して一体化し、その後、ガス拡散電極を強酸性水溶液（希硫酸）に浸漬して煮沸し、ガス拡散電極内に含まれている金属あるいは金属塩を溶解させて除去し、これにより内部に細孔を有するガス拡散電極と電解質膜との接合体を製造する方法が提案されている（特許文献１）。この場合、金属あるいはこれらの金属塩の固体状の粉末が造孔剤として機能することができる。
【０００３】
また、電極と電解質膜とを接合した接合体の製造方法として、鉄により針状をなす固体状の造孔剤を形成し、触媒を外表面に担持したカーボンと当該造孔剤とを混合してペースト状のインクとし、インクを塗布してシート状のガス拡散電極を形成し、その後、シート面に対して垂直な方向の磁界を作用させた状態で乾燥させ、その後、そのガス拡散電極とシート状の高分子電解質膜とをホットプレスにより互いに接合して一体化し、その後、ガス拡散電極を強酸性水溶液（希硫酸）に浸漬して煮沸し、ガス拡散電極内に含まれている金属あるいは金属塩を溶解させて除去し、これにより内部に細孔を有するガス拡散電極と電解質膜との接合体を製造する方法が提案されている（特許文献２）。
【特許文献１】特開平１０−１８９００５号公報
【特許文献２】特開平１０−１８９０１２号公報
【発明の開示】
【発明が解決しようとする課題】
【０００４】
上記した燃料電池用ガス拡散部材によれば、ガス拡散部材におけるガス透気性の更なる向上が要請されている。
【０００５】
本発明は上記した実情に鑑みてなされたものであり、ガス拡散部材におけるガス透気性を向上させるのに有利な燃料電池用ガス拡散部材の製造方法を提供することを課題とする。
【課題を解決するための手段】
【０００６】
本発明者は燃料電池用ガス拡散部材について鋭意開発を進めている。そして流動性をもつ造孔剤を用いれば、ガス拡散部材におけるガス透気性を高めるのに有利であることを知見し、試験で確認し、本発明を完成させた。特に、ポリビニルアルコール等に代表される高分子材料を主要成分とする流動性をもつ造孔剤を用いれば、ガス拡散部材におけるガス透気性を高めるのに有利であることを知見し、試験で確認し、本発明を完成させた。
【０００７】
ガス拡散部材におけるガス透気性を高め得る理由としては、必ずしも明確ではないものの、造孔剤が固体状の粒子である場合と異なり、造孔剤が所要の粘性および流動性をもつ流動性をもつものであり、ガス拡散部材の内部において流動性をもつ造孔剤が連続的に長く延設されていると共に絡み合い易く、細孔が孤立孔となる割合が低下すると共に、ガス拡散部材の内部において連続細孔となり易いため、と推察される。
【０００８】
また、高分子材料を主要成分とする流動性をもつ造孔剤、高分子材料を構成する高分子鎖が連続的に長く延設されていると共に絡み合い易く、連続細孔となり易いため、と推察される。
【０００９】
即ち、第１発明に係る燃料電池用ガス拡散部材の製造方法は、耐食性をもつ導電体を基材とするシート本体の内部に、流動性をもつ造孔剤を保持したシートを形成するシート形成工程と、シート形成工程を経たシートを加熱してシートの内部に保持されている造孔剤をシートの外方に蒸散させて細孔を形成する造孔工程とを含むことを特徴とするものである。
【００１０】
第２発明に係る燃料電池用ガス拡散部材の製造方法は、耐食性をもつ導電体を基材とするシート本体の内部に、高分子材料を主要成分とする流動性をもつ造孔剤を保持したシートを形成するシート形成工程と、シート形成工程を経たシートを加熱してシートの内部の高分子材料をシートの外方に蒸散させて細孔を形成する造孔工程とを含むことを特徴とするものである。
【００１１】
第３発明に係る燃料電池用ガス拡散部材の製造方法は、耐食性をもつ導電体を基材とするシート本体の内部に、流動性をもつ造孔剤を保持したシートを形成するシート形成工程と、シート形成工程を経たシートの表出面に、導電材料を含む導電層を配置する配置工程と、配置工程を経たシートを加熱し、シートの内部に保持されている造孔剤をシートの外方に蒸散させて細孔を形成する造孔工程とを含むことを特徴とするものである。
【００１２】
本発明方法によれば、シート形成工程においては、流動性をもつ造孔剤を多孔質のシート本体に保持することにより、シートを形成する。シート本体は、耐食性をもつ導電体を基材とする。耐食性をもつ導電体としては、カーボン材料、繊維の形態が好ましく、故にカーボン繊維、カーボン粒子が代表的なものである。
【００１３】
本発明方法で用いる流動性をもつ造孔剤としては、加熱により熱分解して蒸散するものが好ましい。従って、流動性をもつ造孔剤としては、好ましくは、高分子材料を主要成分とする流動性をもつ造孔剤を採用することができる。この場合、流動性をもつ造孔剤は、高分子材料を溶媒または分散媒に溶解または分散させた流動性をもつものを採用することができる。高分子材料としては、水溶性の高分子材料であることが好ましい。
【００１４】
上記した高分子材料としては、ポリビニルアルコール（ＰＶＡ）、ポリエチレンオキサイド、ポリビニルピロリドン、ポリエチレングリコール、ポリアクリルアミド、ポリビニルメチルエーテル、セルロース、デンプン、ゼラチン、ワックスから選ばれる少なくとも１種とすることができる。セルロースとしては、メチルセルロース、カルボキシメチルセルロース、ヒドロキシエチルセルロース等の水溶性繊維素誘導体を例示することができる。
【００１５】
上記した溶媒または分散媒としては、水系溶媒または有機溶媒を例示できる。例えば、水、メタノール、エタノール、プロパノール、ベンゼン、アセトン、ブタノン、デカリン、トルエン、ブチロラクトン、ホルムアミド、ｎ−ヘキサン、エチレングリコール、ジメチルスルホキシド、ペンタンジオールから選ばれる少なくとも１種とすることができる。一般的には、ポリビニルアルコールは有機溶剤に溶けにくいが、水に可溶である。
【００１６】
一般的には、高分子材料の重合度（分子量）は、溶媒または分散媒に対する溶解性、分散性、粘度、接着性等に影響を与える。高分子材料の重合度（分子量）及び／または配合量が増加すれば、高分子材料を主要成分とする流動性をもつ造孔剤の粘度は高くなり、シートの表出面に付着する割合が増加するものの、流動性をもつ造孔剤がシートの内部へ含浸する含浸性が低下する傾向が認められることもある。
【００１７】
これに対して、高分子材料の重合度（分子量）及び／または配合量が過少であれば、高分子材料を主要成分とする流動性をもつ造孔剤の粘度は低めとなり、高分子材料を主要成分とする流動性をもつ造孔剤がシートの内部へ含浸するものの、重力等の影響でシートから過剰に流出してしまうこともある。高分子材料の重合度（分子量）が適切であれば、シートの表出面に過剰に付着すること、重力等の影響でシートの内部から過剰に流出してしまうことを抑えることができる。更に、高分子材料を主要成分とする流動性をもつ造孔剤の固形分の絡み合い、高分子鎖の絡み合いが良好となり、二次元的または三次元的な連続細孔を形成するのに有利である。このような事情を考慮して、高分子材料の重合度（分子量）及び／または配合量を調整することが好ましい。
【００１８】
ポリビニルアルコール等の高分子材料については、重合度（分子量）が増加すれば、溶解性が低下し、シートに対する含浸性が低下する傾向が認められる。また、ポリビニルアルコール等の高分子材料の溶解性または分解性を向上させるため、溶媒または分散媒の温度を、常温よりも高めることができる。この場合、造孔剤であるポリビニルアルコール等の高分子材料がシートの内部に保持される量が増加するため、細孔の割合が増加し、ガス透気性を高めるのに有利である。この場合、溶媒または分散媒の温度としては、１００℃以上でも良い。高分子材料を溶解または分散させる溶媒または分散媒として水を用いる場合には、場合によっては、常温以上の温水または熱水（７０℃以上）を採用することもできる。
【００１９】
ポリビニルアルコールについては、重合度は２００〜６０００を例示でき、殊に、３００〜４０００、４００〜２５００、４５０〜１５００を例示することができるが、これに限定されるものではない。ポリビニルアルコールについては、けん化度が５５〜９９モル％のもの、殊に７５〜９９モル％のものを例示することができる。ポリビニルアルコールとしては、溶解性等の調整のために、親水性モノマーを共重合させた変性ポリビニルアルコールでも良い。
【００２０】
また、流動性をもつ造孔剤の粘度としては、高分子材料の種類、溶媒や分散媒の種類、シートの種類等によっても相違するものの、１〜５０ｃＰ、または、１〜３０ｃＰ（測定法：共軸円筒による粘度測定法）を例示することができるが、これに限定されるものではない。
【００２１】
流動性をもつ造孔剤の濃度としては、流動性をもつ造孔剤を１００％としたとき、当該高分子材料の濃度としては、高分子材料の種類、溶媒や分散媒の種類、シートの種類等によっても相違するものの、0.1〜30ｗｔ％、0.1〜15ｗｔ％、0.2〜10ｗｔ％、0.3〜5ｗｔ％を例示することができるが、これに限定されるものではない。
【００２２】
本発明方法に係るシート形成工程は、好ましくは、流動性をもつ造孔剤と、耐食性をもつ導電体を基材とする１次シートとを用い、流動性をもつ造孔剤を１次シートの内部に含浸させることにより実施される。この場合、１次シートは多孔質とすることができる。流動性をもつ造孔剤に１次シートを浸漬させたり、流動性をもつ造孔剤を１次シートの表出面に塗布させたり、流動性をもつ造孔剤を１次シートの表出面に吹き付けたりできる。なお、流動性をもつ造孔剤を１次シートの内部に含浸させた後に、１次シートを乾燥させる乾燥操作を行うことができる。これにより１次シートの内部に含浸された造孔剤の固形性が促進される。故に、造孔剤の濃度が低いとき等であっても、１次シートに造孔剤を残留させるのに有利であり、細孔を形成するのに有利である。
【００２３】
造孔剤は、前記したように高分子材料を主要成分とすることができる。高分子材料は前述したように水溶性高分子材料であることが好ましい。水溶性高分子材料であれば、溶媒または分散媒が水となり、コストの面、操作の面で有利である。１次シートとしては、カーボンペーパ、カーボンクロス等を例示することができる。カーボンペーパは、耐食性をもつ導電体であるカーボン繊維と液体成分とを含む原料から、抄紙処理により液体成分とカーボン繊維とを分離し、カーボン繊維を集積させたシートを含む意味である。カーボンクロスは織布及び不織布を含む意味である。
【００２４】
また、本発明方法に係るシート形成工程は、流動性をもつ造孔剤と耐食性をもつ導電体（カーボン繊維など）とを混合した原料から直接的にシートを形成しても良い。
【００２５】
本発明方法によれば、シート形成工程を経たシートを加熱してシートの内部に保持されている造孔剤をシートの外方に蒸散させて細孔を形成する造孔工程を実施する。シート加熱する加熱温度としては、シートの内部に保持されている造孔剤をシートの外方に蒸散させる温度であれば良く、造孔剤の種類によっても相違するが、例えば、２８０℃以上、３００℃以上とすることができる。後述するように撥水材料の焼結により、シートの内部に保持されている造孔剤をシートの外方に蒸散させて細孔を形成することができる。
【００２６】
配置工程は、シート形成工程を経たシートの表出面に、導電材料を含む導電層を配置する工程である。導電材料を含む導電層としては、導電ペーストを用いることができる。導電材料としてはカーボンブラック等のカーボン系を例示することができる。導電ペーストは、導電材料を含む塗布可能なものである。導電ペーストとしては、導電材料の他に撥水材料を含むことが好ましい。撥水材料としては公知のフッ素樹脂を例示することができる。造孔工程により造孔剤が導電層を突き抜けるように蒸散すると、ガス拡散部材の細孔と連通するような細孔が導電層にも形成され、ガス透過性を高めることができる。
【００２７】
本発明に係る燃料電池は、各請求項のうちのいずれか一項で形成した燃料電池用ガス拡散部材を有する。このガス拡散部材によれば、ガス透過性が良好であるため、燃料電池の発電出力を向上させるのに有利である。
【発明の効果】
【００２８】
本発明に係る製造方法によれば、ガス拡散部材におけるガス透気性が向上する。殊にガス拡散部材における垂直方向ガス透気性及び面内方向ガス透気性が向上する。
【００２９】
ガス拡散部材におけるガス透気性を高め得る理由としては、必ずしも明確ではないものの、前述したように、造孔剤が固体状の粒子である場合と異なり、所要の粘性及び流動性をもつ流動性をもつため、流動性をもつ造孔剤が連続的に長く延設されていると共に絡み合うため、連続細孔を形成し易いため、と推察される。また、高分子材料を主要成分とする流動性をもつ造孔剤、高分子材料を構成する高分子鎖が連続的に長く延設されていると共に絡み合うため、細孔が孤立孔となる割合が低下すると共に連続細孔を形成し易いため、と推察される。
【発明を実施するための最良の形態】
【００３０】
本発明に係る実施形態について、図面を参照しつつ各実施例に基づいて具体的に説明する。
【００３１】
（実施例１）
図１は、ガス拡散部材を製造する過程を示すフローチャートチャートを示す。実施例１によれば、重量で500gの水（温度：８０〜９０℃）に、重量で10gのポリビニルアルコール（水溶性の高分子材料に相当,  Wako製、重合度500）を混入して高分子水溶液（ポリビニルアルコール水溶液,流動性をもつ造孔剤に相当）を作成した。ポリビニルアルコールの配合量10gは、水500ｇに対して2％に相当する（（10g/（500g+10g）×100%≒2wt%）。
【００３２】
なお、ポリビニルアルコールの配合量が10gの場合には、ポリビニルアルコール水溶液の粘性はかなり低めであり、水の粘性に近いものであった。
【００３３】
この高分子水溶液（温度：常温）にカーボンペーパを大気雰囲気において浸漬させることにより、高分子水溶液をカーボンペーパ（（東レ株式会社製、トレカTGP−H−060、200mm×250mm、厚さ180μm）に含浸した（図２参照）。次に、70℃の温度に保った乾燥炉（大気圧）中に、ポリビニルアルコールを含浸したカーボンペーパを入れ、30分間保持してカーボンペーパを乾燥させた。この場合、カーボンペーパの内部にポリビニルアルコール水溶液（高分子材料を主要成分とする流動性をもつ造孔剤に相当）の固形分が残留している。
【００３４】
また、重量で500ｇのカーボンブラックペースト（御国製、PSMブラック12134,導電材料に相当）に、ディスパージョン原液（商品名：POLYFLON Dlグレード）を重量で106g添加し、更に十分間攪拌して、カーボンペースト（分散液）を導電ペーストとして製造した。このディスパージョン原液は、四フッ化エチレン（以下PTFEという,ダイキン工業株式会社製,撥水材料）の含有濃度が60ｗｔ％である。
【００３５】
上記したようにポリビニルアルコール水溶液を残留させたカーボンペーパの両面にこのカーボンペースト（カーボンインク）を塗布し、カーボンペーパの両面に導電層を配置した（図３（Ａ）参照）。この場合、カーボンペーパの内部にはポリビニルアルコールの固形分が存在しているため、カーボンペーストがカーボンペーパの表出面から内部に含浸することは抑制され、ひいてはガス拡散部材の内部の細孔が閉鎖されてしまうことを防止できると考えられる。
【００３６】
次に、70℃の温度に保った乾燥炉（大気圧）中に、カーボンペーストを塗布したカーボンペーパを入れて30分間保持し、カーボンペーパを仮乾した。その後、このカーボンペーパを焼結温度380℃で60分間保持して、カーボンペーストのPTFEを焼結した。これによりカーボンペーパの内部に細孔を積極的に形成し、ガス拡散部材を製造した。
【００３７】
図４は、上記したように製造したガス拡散部材の内部構造を観察した状態を模式化して示す。図４に示すように、ガス拡散部材（１）は、カーボンペーパからなる基材層（１０）、基材層（１０）の両面に被覆された導電層（１２）とを有する。基材層（１０）の内部及び導電層（１２）の内部では、燃料または酸化剤のガスが透過する多数の細孔が生成している。殊に、ガス拡散部材の断面及び表面を顕微鏡により観察したところ、基材層（１０）における細孔は、基材層（１０）の面内方向に良好に延設されており、面内ガス透気性が向上しているとうかがえる。これによりガス拡散部材における面方向のガス透過性の均一化が向上する。
【００３８】
そして、ガス拡散部材のカーボンインク固形分含有量を重量測定により測定した。カーボンインク固形分含有量αは次のように求めた。PTFEを焼結した後のガス拡散部材の重量をＷ１とした。ポリビニルアルコールを含浸させる前のカーボンペーパの重量をＷ２とした。そして、（Ｗ１−Ｗ２／Ｗ１）×１００％で求めた。カーボンペーパに含浸されていたポリビニルアルコールは、加熱により全て蒸散したものとしている。
【００３９】
また、上記したように製造したガス拡散部材について、垂直方向ガス透過性及び面内方向ガス透過性を測定した。この場合、図５に示すように、試験片Ｓ（直径４０ミリメートル,厚み０．３〜０．５ミリメートル）をガス流路１００に対して垂直方向に沿って配置し、窒素ボンベ１０２からマスフローコントローラ１０４を用いて一定流量のガス（窒素ガス）を流し、試験片Ｓの直前の上流のａ点、試験片Ｓの直後の下流のｂ点の差圧を差圧計によって測定し、試験片Ｓの単位面積当たりのガス流量を計算することにより、試験片Ｓの垂直方向ガス透過性を求めた。試験片Ｓのガス透過面積は６．１５ｃｍ2とした。垂直方向ガス透過性は、Ｋ１／Ｋ２で求めた。Ｋ１は（ガス流量／サンプル面積）とした。Ｋ２は差圧とした。
【００４０】
また、図６に示すように、台２００の測定面２０２上に載せた試験片Ｓ（直径４０ミリメートル,厚み０．３〜０．５ミリメートル）に容器状の測定治具２０４を荷重Ｆにより密着状態に被着させ、その状態で、窒素ボンベ１０２からマスフローコントローラ１０４を用いて一定流量のガス（窒素ガス）を測定治具２０４の室２０６１に流し、測定治具２０４の内のｃ点の圧力と外の点ｄ点の圧力差を差圧計により測定し、試験片Ｓの単位面積当たりのガス流量を計算することにより、試験片Ｓの面内方向ガス透過性を求めた。試験片Ｓのガス透過面積は６．１５ｃｍ2とした。面内方向ガス透過性は、Ｍ１／Ｍ２で求めた。Ｍ１は（ガス流量×測定治具２０４の幅）とした。Ｍ２は差圧×（測定治具２０４の周長）とした。測定治具２０４の周長は、測定治具２０４の内周径（２８ｍｍ）と外周径（３０ｍｍ）との間の中間径（２９ｍｍ）の周長とした。
【００４１】
本実施例によれば、カーボンペーパの内部に存在する流動性をもつ造孔剤としてのポリビニルアルコールは、その後の加熱により熱分解してカーボンペーパの外部に蒸散して細孔が形成される。このためガス拡散部材のガス透過性が向上する。殊に、ガス拡散部材の垂直方向ガス透過性及び面内方向のガス透過性が向上する。ポリビニルアルコールが流動性をもつ造孔剤としてガス拡散部材の内部に存在するため、二次元的、三次元的に存在し易くなり、従って、細孔がピンホール的に形成されるのではなく、細孔が二次元的、三次元的に形成され易く、孤立孔の割合が低下し、連通孔の割合が増加するためと推察される。
【００４２】
また本実施例によれば、上記したようにカーボンペーパの表面にカーボンペーストを塗布する前に、カーボンペーパの内部にポリビニルアルコールが含浸されて存在しているため、導電層を形成するカーボンペーストはカーボンペーパの表出面に塗布されつつも、カーボンペーパの内部に含浸することは抑制されると考えられる。
【００４３】
更に、本実施例によれば、高分子材料であるポリビニルアルコールが、ガス拡散部材の内部に細孔を形成する造孔剤として機能するため、蒸散性が良好であり、また、従来技術とは異なり、金属または金属塩を造孔剤として用いないため、金属イオンの残留により電解質膜の性能を低下させるといった不具合を防止することができる。
【００４４】
更にまた、本実施例によれば、金属イオンを強酸性水溶液に溶解させるものではないため、金属イオンにより電解質膜の性能に影響を与えることを回避できる。更に、ガス拡散電極に造孔剤として混在させた粉末状の金属あるいは金属塩を強酸性水溶液により溶解させて除去するものではないため、ガス拡散部材に残留した金属イオンが電解質膜の官能基と結合して電解質膜の性能に影響を与えることを回避できる。
【００４５】
（実施例２）
基本的には実施例1と同様な方法でガス拡散部材を製造した。但し、ポリビニルアルコールの配合量を実施例１よりも高めて20gとした。ポリビニルアルコールの配合量20gは、水500ｇに対して3.8％に相当する（（20g/（500g+20g）×100%≒3.8wt%）。そして、ガス拡散部材について、カーボンインク固形分含有量、ガス透過性を実施例１と同じ方法で測定した。
【００４６】
（実施例３）
基本的には実施例１と同様な方法でガス拡散部材を製造した。但し、ポリビニルアルコールの配合量を実施例１よりも高めて30gとした。ポリビニルアルコールの配合量30gは、水500ｇに対して5.7％に相当する（（30g/（500g+30g）×100%≒5.7wt%）。そして、ガス拡散部材について、カーボンインク固形分含有量、ガス透過性を実施例１と同じ方法で測定した。
【００４７】
（実施例４）
基本的には実施例１と同様な方法でガス拡散部材を製造した。但し、ポリビニルアルコールの配合量を実施例１よりも高めて40gとした。ポリビニルアルコールの配合量40gは、水500ｇに対して7.4％に相当する（（40g/（500g+40g）×100%≒7.4wt%）。そして、ガス拡散部材について、カーボンインク固形分含有量、ガス透過性を実施例１と同じ方法で測定した。
【００４８】
（実施例５）
基本的には実施例１と同様な方法でガス拡散部材を製造した。但し、ポリビニルアルコールの配合量を実施例１よりも高めて50gとした。ポリビニルアルコールの配合量50gは、水500ｇに対して9％に相当する（（50g/（500g+50g）×100%≒9
wt%）。そして、ガス拡散部材についてカーボンインク固形分含有量、ガス透過性を実施例１と同じ方法で測定した。
【００４９】
（実施例６）
基本的には実施例１と同様な方法でガス拡散部材を製造した。但し、ポリビニルアルコールの配合量を実施例１よりも高めて60gとした。ポリビニルアルコールの配合量60gは、水500ｇに対して11％に相当する（（60g/（500g+60g）×100%≒11wt%）。そして、ガス拡散部材についてカーボンインク固形分含有量、ガス透過性を実施例１と同じ方法で測定した。なおポリビニルアルコールの配合量が60gの場合には、ポリビニルアルコール水溶液の粘性はかなり高くなり、ポリビニルアルコール水溶液の含浸性が低下する傾向が認められたので、配合量は60gまでとした。
【００５０】
（実施例７）
基本的には実施例１と同様な方法でガス拡散部材を製造した。但し、実施例１よりもポリビニルアルコールの重合度を高めるものの、アルコールの配合量を10gから5ｇに減少させた。つまり、ポリビニルアルコール（重合度1000）5gとした。ポリビニルアルコールの配合量5gは、水500ｇに対して1％に相当する（（5g/（500g+5g）×100%≒1wt%）。そして、ガス拡散部材についてカーボンインク固形分含有量、ガス透過性を実施例１と同じ方法で測定した。
【００５１】
（実施例８）
基本的には実施例１と同様な方法でガス拡散部材を製造した。但し、実施例１よりもポリビニルアルコールの重合度、配合量を高めた。つまり、ポリビニルアルコール（重合度1000）15gとした。つまり、ポリビニルアルコール（重合度1000）15gとした。ポリビニルアルコールの配合量15gは、水500ｇに対して3％に相当する（（15g/（500g+15g）×100%≒3wt%）。そして、ガス拡散部材についてカーボンインク固形分含有量、ガス透過性を実施例１と同じ方法で測定した。
【００５２】
(実施例９）
基本的には実施例１と同様な方法でガス拡散部材を製造した。但し、実施例１よりもポリビニルアルコールの重合度、配合量を高めた。つまり、ポリビニルアルコール（重合度2000）15gとした。ポリビニルアルコールの配合量15gは、水500ｇに対して3％に相当する（（15g/（500g+15g）×100%≒3wt%）。そして、ガス拡散部材についてカーボンインク固形分含有量、ガス透過性を実施例１と同じ方法で測定した。
【００５３】
（実施例１０）
基本的には実施例１と同様な方法でガス拡散部材を製造した。但し、実施例１よりもポリビニルアルコールの重合度、配合量を高めた。つまり、ポリビニルアルコール（重合度2800）15gとした。ポリビニルアルコールの配合量15gは、水500ｇに対して3％に相当する（（15g/（500g+15g）×100%≒3wt%）。そして、ガス拡散部材のカーボンインク固形分含有量、ガス透過性を実施例１と同じ方法で測定した。
【００５４】
（比較例１）
比較例１によれば、実施例１と同様な方法でガス拡散部材を製造した。但し、造孔剤として機能する高分子水溶液（ポリビニルアルコール水溶液）をカーボンペーパに含浸しなかった。そして、ガス拡散部材についてカーボンインク固形分含有量、ガス透過性を実施例１と同じ方法で測定した。
【００５５】
（評価）
表１は試験結果を示す。
【００５６】
【表１】
2005216511.tif 000003
【００５７】
（垂直方向ガス透過性）
垂直方向ガス透過性については、表１に示すように、実施例１〜実施例１０では２９μm／［Pa・S］を越えており、良好であった。殊に、実施例３〜６，実施例１０では１００μm／［Pa・S］を越えており、良好であった。なかでも実施例４〜６では５００μm／［Pa・S］を越えており、良好であった。垂直方向ガス透過性についてみれば、実施例６が最も良好であった。
【００５８】
（面内方向ガス透過性）
面内方向ガス透過性については、表１に示すように、実施例１〜実施例１０では ０．１３L／[min・MPa]を越えており良好であった。殊に、実施例２〜６，実施例１０では、１．０L／[min・MPa]を越えており良好であった。なかでも実施例４〜６では４L／[min・MPa]を越えており良好であった。面内方向ガス透過性についてみれば、実施例６が最も良好であった。
【００５９】
（カーボンインク固形分含有量）
カーボンインク固形分含有量については、実施例１〜実施例１０，比較例１では大きな差はなかった。
【００６０】
上記したように垂直方向ガス透過性及び面内方向ガス透過性の双方について、実施例６が最も良好であった。造孔材として機能できるポリビニルアルコールがカーボンペーパの内部に含浸し、その後の加熱により熱分解して蒸散したものと推察される。
【００６１】
（細孔分布）
上記したように製造したガス拡散部材の細孔分布を、水銀圧入法により測定した。水銀にかける圧力を段階的に変化させて細孔分布を求めた。図７は比較例１を示す。図８は実施例２を示す。図９は実施例４を示す。図１０は実施例１０を示す。図７に示すように、比較例１によれば、細孔サイズが0.1μｍを越える範囲においては、細孔サイズのピーク域は特に認められなかった。細孔サイズのピーク領域としては、実施例２では約19〜26μｍであり、実施例４では約21〜30μｍ、約39〜60μｍであり、実施例１０では約10〜22μｍであった。ポリビニルアルコールの重合度が同じであれば、ポリビニルアルコールの配合量が多いほど、細孔サイズが大きくなる傾向が認められた。図７〜図１０に示すように、実施例に係るガス拡散部材によれば、流動性をもつ造孔剤としてのポリビニルアルコール水溶液において、ポリビニルアルコールの重合度及び／または配合量を調整すれば、細孔サイズのピークを適宜調整することができる。
【００６２】
（適用例）
図１１は適用例を示す。図１１に示すように、燃料電池は、イオン伝導性（プロトン伝導性）をもつ電解質膜５０と、電解質膜５０の厚み方向の一方の片側に設けられた燃料極を形成するガス拡散部材１Ａと、電解質膜５０の厚み方向の他方の片側に設けられた酸化剤極を形成するガス拡散部材１Ｂと、燃料極を形成するガス拡散部材１Ａに燃料を供給する燃料流路６１をもつカーボンまたは金属で形成された燃料配流板６０と、酸化剤極を形成するガス拡散部材１Ｂに酸化剤を供給する酸化剤流路７１をもつカーボンまたは金属で形成された酸化剤配流板７０とを有する。電解質膜５０とガス拡散部材１Ａとの間には、触媒及びイオン伝導物質を主要成分とする触媒層７０Ａが設けられている。電解質膜５０とガス拡散部材１Ｂとの間には、触媒及びイオン伝導物質を主要成分とする触媒層７０Ｂが設けられている。ガス拡散部材１Ａ,１Ｂによれば、ガス透過性が良好であるため、発電出力を向上させるのに有利である。
【００６３】
（他の例）
また、ポリビニルアルコール水溶液で形成された流動性をもつ造孔剤の粘度が過剰に高いとき、当該流動性をもつ造孔剤がカーボンペーパの表出面に過剰に付着することがある。この場合、カーボンペーパの表出面に対する導電層の密着性が低下するおそれがある。そこで、カーボンペーパの内部に含浸した造孔剤を残留させたまま、図３（Ｂ）に示すように、カーボンペーパの表出面に過剰に付着した当該流動性をもつ造孔剤を、除去要素により取り除く操作を必要に応じて行うことができる。この除去要素としては、カーボンペーパの表出面に過剰に付着した当該流動性をもつ造孔剤を掻き取る機能、当該流動性をもつ造孔剤を掻き取るふき取る機能等を有するものを例示することができる。この結果、カーボンペーパの表出面に対する導電層の密着性が確保される。
【００６４】
上記した実施例によれば、高分子材料としてポリビニルアルコールが採用されているが、これに限られるものでなく、前述した高分子材料を適宜用いることができる。その他、本発明は上記し且つ図面に示した実施例のみに限定されるものではなく、要旨を逸脱しない範囲内で適宜変更して実施できるものである。
【産業上の利用可能性】
【００６５】
本発明は車両用、定置用、携帯用の燃料電池に使用されるガス拡散部材に利用することができる。
【図面の簡単な説明】
【００６６】
【図１】実施例の製造過程を示すフローチャートである。
【図２】製造過程の概念を示す構成図である。
【図３】（Ａ）はカーボンペーパに導電ペーストを塗布した状態を模式的に示す断面図であり、（Ｂ）はカーボンペーパの表出面に残留する流動性をもつ造孔剤を除去する状態を模式的に示す断面図である。
【図４】ガス拡散部材の内部構造を模式的に示す断面図である。
【図５】ガス拡散部材の垂直方向ガス透過性を測定する原理を示す構成図である。
【図６】ガス拡散部材の面内方向ガス透過性を測定する原理を示す構成図である。
【図７】比較例１に係る細孔分布を示すグラフである。
【図８】実施例２に係る細孔分布を示すグラフである。
【図９】実施例４に係る細孔分布を示すグラフである。
【図１０】実施例１０に係る細孔分布を示すグラフである
【図１１】適用例に係る燃料電池の概念を模式的に示す断面図である。
【符号の説明】
【００６７】
図中、１はガス拡散部材、１０は基材層、１２は導電層を示す。
【図１】
2005216511.tif 000004
【図２】
2005216511.tif 000005
【図３】
2005216511.tif 000006
【図４】
2005216511.tif 000007
【図５】
2005216511.tif 000008
【図６】
2005216511.tif 000009
【図７】
2005216511.tif 000010
【図８】
2005216511.tif 000011
【図９】
2005216511.tif 000012
【図１０】
2005216511.tif 000013
【図１１】
2005216511.tif 000014